(57)【要約】【課題】タイルカーペットの施工方法として、簡単に床面に置き敷きするだけで、滑ることなく、しかも何度でも剥がして敷きかえることができる置き敷きタイルカーペットを提供する。【解決手段】タイルカーペットの裏面全体に、吸着性と滑り止め効果を有する樹脂を畝状に、畝の高さ０．５〜３．０ｍｍ、畝の巾が２．０〜８．０ｍｍ、畝の間隔が５．０〜５０．０ｍｍに貼着することにより、少ない樹脂量でタイルカーペットの滑り止め効果と、接着強度を得る。【選択図】図１
2005256527.tif 000002
【特許請求の範囲】
【請求項１】
滑り止め用樹脂層と、バッキング層と、バッキング樹脂層と、パイル繊維と基布からなる表皮層とからなるタイルカーペットにおいて、カーペット裏面全体に滑り止め用樹脂層が畝状に形成されてなることを特徴とするタイルカーペット。
【請求項２】
前記滑り止め用樹脂層の表面に多数の微小窪みと、前記微小窪みの内に微小空隙を有し、真空吸着力を有する滑り止め用樹脂層が形成されてなることを特徴とする請求項１記載のタイルカペット。
【請求項３】
前記滑り止め用樹脂層において、畝の高さが０．５〜３．０ｍｍ、畝の巾が２．０〜８．０ｍｍ、畝の間隔が５．０〜５０．０ｍｍに滑り止め用樹脂層が形成されてなることを特徴とする請求項１または２記載のタイルカーペット。
【請求項４】
前記滑り止め用樹脂が８０〜１６０ｇ／ｍ２塗布され滑り止め用樹脂層を形成されてなることを特徴とする請求項１乃至３記載のタイルカーペット。
【請求項５】
前記滑り止め用樹脂層は、アクリル系重合体を有するエマルジョンを発泡したフォームを塗布し乾燥することにより、滑り止め用樹脂層を形成されてなることを特徴とする請求項１乃至４記載のタイルカーペット。
【請求項６】
前記タイルカーペット重量が１６００〜２０００ｇ／ｍ２であることを特徴とする請求項１乃至５記載のタイルカーペット。
【発明の詳細な説明】
【技術分野】
【０００１】
本発明は、施工時に接着剤を床面に塗工しなくても、床上に置くだけで、ずれることなく施工できる、軽量な置き敷きタイルカーペットに関するものである。
【背景技術】
【０００２】
従来技術としてのタイルカーペットの施工方法は、床面に接着剤を塗工して貼りつける方法と、粘着性のある接着樹脂をタイルカーペットの裏打ち層の下側に塗工し、床面に接着剤を塗工しなくても施工できる方法が公知であるが、リニュウアル等でタイルカーペットを剥がす場合に、接着剤が床に接着して残り、この接着剤を除去するのに大変な労力を費やしいた。また、家庭用タイルカーペットとしても簡単に貼りかえることのできるタイルカーペットが望まれており、従来の方法は、接着剤が畳やフローリングを汚すことから家庭用としては使われてこなかった。
【０００３】
特許文献１では、多数の気孔を備える真空吸着力を有する滑り止め層が備えられたタイルマットが開示されており、何度も剥がしたりしながら使用できるもので、家庭用タイルカーペットの施工としては有効な方法であるが、滑り止め層をある程度厚くしないと真空吸着力が弱くなってしまい、重量も重くコスト的にも満足のいくものではない。
【０００４】
特許文献２では、カーペットの連結施工が簡単にできるものとして、カーペットの滑り止めシートの上面に面ファスナーを備えた滑り止め具を備えているもので、着脱が容易でカーペットの連結が行ない易く、滑り止め機能を高められるタイルカーペットの施工方法として開示しているが、接合点がカーペットの端部であるため、カーペット全体の接合力が弱く使用中にずれたり剥がれたりし満足のいくものではない。
【特許文献１】特開平７−２４７６６３号公報
【特許文献２】特開２００１−８７１１７号公報
【発明の開示】
【発明が解決しようとする課題】
【０００５】
タイルカーペットの施工方法として、簡単に床面に置き敷きするだけで、滑ることなく、しかも何度でも剥がして敷きかえることができ、軽量な置き敷きタイルカーペットを提供する。
【課題を解決するための手段】
【０００６】
本発明は、上述の事情に鑑み、タイルカーペットの裏面全体に、吸着性と滑り止め効果を有する樹脂を、ある間隔の畝状に貼着することにより、滑り止め効果と、接着強度が得られしかも軽量化することができること見出し、本発明に至ったものである。
【０００７】
すなわち第１の発明に係るタイルカーペットは、滑り止め用樹脂層と、バッキング層と、バッキング樹脂層と、パイル繊維と基布からなる表皮層とから構成され、カーペット裏面全体に滑り止め用樹脂層が畝状に形成されてなることを特徴とするタイルカーペットである。
【０００８】
第２の発明に係るタイルカーペットは、前記滑り止め用樹脂層の表面に多数の微小窪みと、前記微小窪みの内に微小空隙を有し、真空吸着力を有する滑り止め用樹脂層が形成されてなることを特徴とする請求項１記載のタイルカペットである。
【０００９】
第３の発明に係るタイルカーペットは、前記滑り止め用樹脂層において、畝の高さが０．５〜３．０ｍｍ、畝の巾が２．０〜８．０ｍｍ、畝の間隔が５．０〜５０．０ｍｍに滑り止め用樹脂層が形成されてなることを特徴とする請求項１または２記載のタイルカーペットであることを要旨としている。畝の高さが、３．０ｍｍより高くなるとカーペット表面に凹凸が発現し好ましくない。０．５ｍｍより低くなると滑り止め効果が減少し畝状にする効果がみられない。さらに好ましくは１．０〜２．０ｍｍがよい。また、畝の巾は、８．０ｍｍより広いと平面状になり樹脂の塗布量が多くなり好ましくない。また２．０ｍｍより狭いと滑り止め効果及び吸着効果が減少する。畝の間隔が５０．０ｍｍより広いと床と強く接する面積が少なく滑り止め効果及び吸着効果が減少する。畝の間隔が５．０ｍｍより狭いとカーペット重量が増してしまう。さらに好ましくは１０〜３０ｍｍがよい。また、前記滑り止め用樹脂層において、谷の部分の樹脂厚については特に制限はないが、畝部分が形成できるように０．０１〜０．２ｍｍ程度に薄く塗布してやればよい。
【００１０】
第４の発明に係るタイルカーペットは、前記滑り止め用樹脂が８０〜１６０ｇ／ｍ２塗布され滑り止め用樹脂層を形成されてなることを特徴とする請求項１乃至３記載のタイルカーペットである。前記滑り止め用樹脂が８０ｇ／ｍ２を下回って塗布されていると、十分な滑り止め効果及び吸着効果が得られない。また１６０ｇ／ｍ２を上回って塗布されていると、軽量化およびコスト的に目的が達せられない。
【００１１】
第５の発明に係るタイルカーペットは、前記滑り止め用樹脂層が、アクリル系重合体を有するエマルジョンを発泡したフォームを塗布し乾燥することにより、滑り止め用樹脂層を形成されてなることを特徴とする請求項１乃至４記載のタイルカーペットである。
【００１２】
第６の発明に係るタイルカーペットは、前記タイルカーペット重量が１６００〜２０００ｇ／ｍ２であることを特徴とする請求項１乃至５記載のタイルカーペットである。さらに好ましくは１６００〜１８００ｇ／ｍ２がよい。
【００１３】
なお、本発明において、逆反りとは、タイルカーペットの一辺をつまみあげ、カーペットを下方に垂らした時、カーペットのパイル側に僅かに反ってしまうことをいい、タイルカーペットとしてはカーペットの裏面側に僅かに反る方が施工上好ましい。
【発明の効果】
【００１４】
第１の発明では、タイルカーペットの裏面全体に、吸着性と滑り止め効果を有する樹脂が貼着されているので、カーペット全体が床面との間に吸着効果が発揮され、吸着強度の強いものとなる。また、滑り止め用樹脂層が畝状に貼着されるので、滑り止め用樹脂層の表面積が増し、床の微小な凹凸にも対応し、さらに強い滑り止め効果と、吸着強度が得られる。
【００１５】
第２の発明では、前記滑り止め用樹脂層の表面に多数の微小窪みと、前記微小窪みの内に微小空隙を有しているので、真空吸着力が発現し、タイルカーペットを置き軽く押えるだけで床と密着し、滑り止め効果と吸着強度が発現する。
【００１６】
第３の発明では、前記滑り止め用樹脂層において、畝の高さが０．５〜３．０ｍｍなのと、畝の巾が２．０〜８．０ｍｍなので、床面の微小な凹凸にも対応して安定した滑り止め効果と、吸着強度が得られる。また畝の間隔が５．０〜５０．０ｍｍにすることにより、より大きな滑り止め効果と、軽量化が図れる。
【００１７】
第の４の発明では、  前記滑り止め用樹脂が８０〜１６０ｇ／ｍ２塗布されるので、少ない樹脂量で大きな滑り止め効果と、軽量化が図れ、安価な置き敷きタイルカーペットを得ることができる。
【００１８】
第の５の発明では、前記滑り止め用樹脂層が、アクリル系重合体を有するエマルジョンを発泡したフォームを塗布し乾燥するので粘着性と吸着性に優れ、且つ容易に着脱することができ、吸着跡等が残らない滑り止め用樹脂層を形成される。  
【００１９】
第の６の発明では、前記タイルカーペット重量が１６００〜２０００ｇ／ｍ２であるので、従来のタイルカーペットの重量の１／３以下の重さとなり、収納・運搬も簡単で、取り扱いがし易くなる。  
【発明を実施するための最良の形態】
【００２０】
本発明のタイルカーペットについて、図面を参照して詳細に説明する。図１は本発明のタイルカーペットの一実施形態を示す断面図である。同図においてタイルカーペット１はパイル繊維２と基布３からなるカーペット表皮層４と、バッキング樹脂層５と、バッキング層６と、滑り止め用樹脂層７とを積層した構造体となっている。また、本発明において畝の高さ８は、バッキング層６の面から畝の先端までを、畝の巾９は滑り止め用樹脂層７のうち高くなっている部分の巾を、畝の間隔１０は、滑り止め用樹脂層７のうち高くなっている部分の端から次の高くなっている部分の端までをそれぞれ示している。
【００２１】
カーペット表皮層４は基布３にパイル繊維２が植設されて構成される。基布３として特に限定されないが、ポリエステルスパンボンド基布が好ましく一般的である。また、パイル繊維２としても特に限定されず、ポリエステル繊維、ポリアミド繊維、ポリプロピレン繊維、アクリル繊維等の合成繊維、あるいは、麻、綿、羊毛等の天然繊維等の繊維から構成される。
【００２２】
バッキング樹脂層５は、パイル繊維２と基布３とを固定するためのもので、特に限定されないが、樹脂組成物には、ポリアクリレート、酢酸ビニル・エチレン共重合体、ポリ塩化ビニル、スチレン・ブタジエン共重合体、ポリクロロプレン、アクリロニトリル・ブタジエン共重合体、、メチルメタクリレート・ブタジエン共重合体、ポリウレタン等が使用され、充填材として炭酸カルシウム、水酸化アルミニウム、水酸化マグネシウム、水酸化バリウム、塩基性炭酸亜鉛、珪砂等が使われ、起泡剤や架橋剤、増粘剤等の配合された樹脂組成物を使用する。
【００２３】
本発明のタイルカーペットにおいては、寸法を安定させるために補強層として、ガラス繊維布またはポリエステル繊維布を、一層または複数層介在させることが推奨される。このガラス繊維布としては、目付３０〜５０ｇ／ｍ２程度の不織布、ならびに目付２５〜４５ｇ／ｍ２程度の織布および組布が好適である。補強層は、バッキング樹脂層５に配置され樹脂を含浸し一体化する。
【００２４】
バッキング層６としては不織布がよく使用される。構成する繊維としてはポリエステル繊維、ナイロン繊維、ポリオレフィン繊維等の合成繊維等または羊毛、木綿等の天然繊維等を単一または複数混合したものを挙げられるが、特に限定されない。不織布の種類としては、スパンボンド不織布、ケミカルボンド不織布、ニードルパンチ不織布等が挙げられるが、寸法安定を考慮すればスパンボンド不織布が好適である
【００２５】
本発明の場合、前記不織布に予め別の工程で滑り止め用樹脂層７を塗布したものを使用する方が工程上加工しやすい。滑り止め用樹脂層７の、アクリル系重合体を有するエマルジョンとしては市販のものをそのまま使用することができる。そのようなエマルジョンとしては、商品名「ディックフォームＦ６０１」「ディックフォームＭＦ５０９」（大日本インキ化学工業株式会社）等を使用できる。エマルジョンに発泡助剤、架橋剤を加えオークスミキサー等によりを２〜６倍に発泡させ不織布の上に均一に塗布し、次に発泡樹脂が畝状になるように切り欠きをいれたプレートを不織布にあて、不織布を一定速度で巻取りながら、１００〜１５０℃で５分程度乾燥させ畝状の滑り止め用樹脂層を不織布に一体化する。
【００２６】
また、本発明では、タイルカーペットにクッション性を付与するためにバッキング層６として発泡樹脂層や厚手の不織布を積層してもよい。また、カーペット表皮層として、不織布、あるいは織・編物布帛を使用することもできる。
【００２７】
次に、図２は本発明のタイルカーペットの製造工程の一実施形態を示す概略図である。まず、カーペット表皮層４にバッキング樹脂層５が塗られ、次に予め別工程で作成した滑り止め用樹脂層７の形成された不織布からなるバッキング層６が張り合わされる。次に乾燥工程を経た後に冷却し、指定寸法に裁断してタイルカーペットとするものである。
【実施例】
【００２８】
次ぎに実施例により、本発明を具体的に説明する。なお実施例における特性値の測定は次のように行った。
（１）滑り抵抗試験
ズレ防止性、吸着強度の測定として、滑り抵抗試験を行ない測定した。２０×２０ｃｍの試験サンプルに８ｋｇの垂直荷重を均一にかけ、試験サンプルを水平方向に引っ張り、その最大静止摩擦力を引っ張り試験機で測定し１５０Ｎ以上を合格とした。
（３）畝の各長さ
カーペット断面よりマイクロスコープにて測定した。
【００２９】
＜実施例１＞
ポリエステルスパンボント基布に、３０６０デシテックス２８８ｆのポリエステル糸をタフト機により植設し、パイル目付６８０ｇ／ｍ２のループパイルのカーペット表皮層を作成した。また、別工程でバッキング層として厚さ４．０ｍｍ目付け４５０ｇ／ｍ２のポリエステル繊維ニードルパンチ不織布に、滑り止め用樹脂層に商品名「ディックフォームＭＦ５０９」（大日本インキ化学工業株式会社）を３倍に発泡し、滑り止め用樹脂付着量を１００ｇ／ｍ２、畝間隔１６ｍｍ、畝高さ１．５ｍｍ、畝巾４．０ｍｍの滑り止め用樹脂層の付いたバッキング層を作成した。次にカーペット表皮層にスチレン・ブタジエン共重合体樹脂組成物からなるバッキング樹脂層を塗布し（乾燥後７００ｇ／ｍ２）、直ぐに別工程で作成した滑り止め用樹脂層の付いたバッキング層を貼り合わし乾燥し（１００〜１５０℃２０分）た後、冷却工程を経て、裁断工程で４０ｃｍ角の大きさに裁断しタイルカーペットを作成した。    
【００３０】
このようにして得られたタイルカーペットを２０×２０ｃｍの大きさに切り、木製床材の上に置き、８ｋｇの垂直荷重を均一にかけて最大静止摩擦力を測定したところ、１８３．６Ｎと良好なものであった。
【００３１】
＜実施例２＞
実施例１において、滑り止め用樹脂付着量が１５０ｇ／ｍ２で畝高さを２．０ｍｍとした以外は実施例１と同様にしてタイルカーペットを作成した。この時のタテ・ヨコ方向の最大静止摩擦力は、２０１Ｎと良好なものであった。
【００３２】
＜実施例３＞
実施例１において、滑り止め用樹脂付着量が１５０ｇ／ｍ２で畝間隔を１０ｍｍとした以外は実施例１と同様にしてタイルカーペットを作成した。この時のタテ・ヨコ方向の最大静止摩擦力は、２３０Ｎと良好なものであった。
【００３３】
＜実施例４＞
実施例１において、滑り止め用樹脂付着量が８５ｇ／ｍ２で畝間隔を３２ｍｍとした以外は実施例１と同様にしてタイルカーペットを作成した。この時のタテ・ヨコ方向の最大静止摩擦力は、１６３Ｎと良好なものであった。
【００３４】
＜実施例５＞
実施例１において、滑り止め用樹脂付着量が１００ｇ／ｍ２で畝高さを０．８ｍｍ、とした以外は実施例１と同様にしてタイルカーペットを作成した。この時のタテ・ヨコ方向の最大静止摩擦力は、１５２Ｎと良好なものであった。
【００３５】
＜比較例１＞
実施例１において、滑り止め用樹脂付着量が１００ｇ／ｍ２と同様にし、切り欠きのないフラットなプレートを不織布にあて滑り止め用樹脂層とした以外は実施例１と同様にしてタイルカーペットを作成した。この時のタテ・ヨコ方向の最大静止摩擦力は、９８．２Ｎとなり不満足なものであった。
【００３６】
＜比較例２＞
実施例１において、滑り止め用樹脂付着量が１４３ｇ／ｍ２で畝高さを３．５ｍｍとした以外は実施例１と同様にしてタイルカーペットを作成した。このタイルカーペットを床に置くとパイル表面に滑り止め用樹脂の畝の影ができ、好ましい物ではなかった。
【００３７】
＜比較例３＞
実施例１において、滑り止め用樹脂付着量が１００ｇ／ｍ２で畝間隔を５５ｍｍとした以外は実施例１と同様にしてタイルカーペットを作成した。この時のタテ・ヨコ方向の最大静止摩擦力は、６９．８Ｎとなり不満足なものであった。
【００３８】
＜比較例４＞
実施例１において、畝間隔を４ｍｍとした以外は実施例１と同様にして滑り止め用樹脂層を作成した。この時のタテ・ヨコ方向の最大静止摩擦力は、２４３．６Ｎとなり吸着性は満足なものであったが、滑り止め用樹脂付着量が２２０ｇ／ｍ２となりコスト面で不満足なものとなった。
【００３９】
＜比較例５＞
実施例１において、滑り止め用樹脂付着量が６５ｇ／ｍ２で畝高さを０．５ｍｍ、とした以外は実施例１と同様にしてタイルカーペットを作成した。この時のタテ・ヨコ方向の最大静止摩擦力は、６５．９Ｎとなり不満足なものであった。
【００４０】
以上のように、本発明のタイルカーペットは、滑り止め用樹脂をある高さと巾と間隔に設定することにより、滑り止め用樹脂の塗布量が少なくても、滑り止め用樹脂が多い場合と同程度のズレ防止性及び吸着強度が得られることが確認された。
【産業上の利用可能性】
【００４１】
滑り止め用樹脂の塗布量が少なくても、樹脂の塗り方により、滑り止め用樹脂が多い場合と同程度のズレ防止性及び吸着強度が得られることが確認され、タイルカーペットに限らず他の床材や内装材の施工にも適用できる。
【図面の簡単な説明】
【００４２】
【図１】本発明のタイルカーペットの一実施形態を示す断面図である。
【図２】本発明のタイルカーペットの製造工程の一実施形態を示す説明図である。
【符号の説明】
【００４３】
１    タイルカーペット
２    パイル繊維
３    基布
４    カーペット表皮層
５    バッキング樹脂層  
６    バッキング層
７    滑り止め用樹脂層
８    畝の高さ
９    畝の巾
１０    畝の間隔
【図１】
2005256527.tif 000003
【図２】
2005256527.tif 000004